(57)【要約】【課題】本発明は、内容物を長期間保存してもバリア性が維持できる高バリア性を有し、容器としての剛性、落下強度に優れ、使用後の廃棄処理が容易な、高機能性液体紙容器としての実用性の高い角柱状紙容器を提供することを目的とする。【解決手段】表面にヒートシール性樹脂層を設けた紙層を基材とし、この基材の内側に、少なくともバリア材として無機化合物蒸着フィルムを配置し、該バリア材の内側にヒートシール性樹脂層を設けた積層材料を、エッジプロテクト加工を施して筒状に成形した胴部と、表面にヒートシール性樹脂層を設けた紙層を基材とし、この基材の内側に、少なくともバリア材としてバリア性高分子フィルムと無機化合物蒸着フィルムを配置し、該バリア材の内側にヒートシール性樹脂層を設けた積層材料からなる蓋体および底体とで構成されていることを特徴とする筒状紙容器である。【選択図】図１
2005263274.tif 000002
【特許請求の範囲】
【請求項１】
表面にヒートシール性樹脂層を設けた紙層を基材とし、この基材の内側に、少なくともバリア材として無機化合物蒸着フィルムを配置し、該バリア材の内側にヒートシール性樹脂層を設けた積層材料を、エッジプロテクト加工を施して筒状に成形した胴部と、表面にヒートシール性樹脂層を設けた紙層を基材とし、この基材の内側に、少なくともバリア材としてバリア性高分子フィルムと無機化合物蒸着フィルムを配置し、該バリア材の内側にヒートシール性樹脂層を設けた積層材料からなる蓋体および底体とで構成されていることを特徴とする筒状紙容器。
【請求項２】
前記バリア材のバリア性高分子フィルムが、エチレン−ビニルアルコール共重合体（ＥＶＯＨ）フィルムであることを特徴とする請求項１記載の筒状紙容器。
【請求項３】
前記無機化合物が、酸化アルミニウム、酸化珪素、酸化錫、酸化マグネシウム、あるいはそれらの混合物であることを特徴とする請求項１または２記載の筒状紙容器。
【請求項４】
前記バリア材の無機化合物蒸着フィルムの蒸着面に水性被覆層を形成したことを特徴とする請求項１〜３のいずれか１項に記載の筒状紙容器。
【請求項５】
前記水性被覆層が、水溶性高分子と金属アルコキシド、あるいはその加水分解物を含む被覆層からなることを特徴とする請求項４記載の筒状紙容器。
【請求項６】
前記水性被覆層が、水溶性高分子と塩化錫を含む被覆剤からなる請求項４記載の筒状紙容器。
【請求項７】
前記バリア性高分子フィルムと無機化合物蒸着フィルムを配置してなるバリア材が、無機化合物蒸着フィルムの蒸着面とバリア性高分子フィルムが向き合うように配置し、かつ、容器としたとき前記無機化合物蒸着フィルム側が容器内側に、前記バリア性高分子フィルム側が容器外側に配置されていることを特徴とする請求項１〜６のいずれか１項に記載の筒状紙容器。
【請求項８】
前記エッジプロテクト加工に使用されるエッジプロテクトテープが、少なくとも前記バリア材としてバリア性高分子フィルムと無機化合物蒸着フィルムを配置し、基材の表裏にヒートシール性樹脂層を設け、前記無機化合物蒸着フィルムの蒸着面と前記バリア性高分子フィルムが向き合うように配置し、該無機化合物蒸着フィルム側が内容物に接する側に配置されていることを特徴とする請求項１〜７のいずれか１項に記載の筒状紙容器。
【発明の詳細な説明】
【技術分野】
【０００１】
本発明は、紙層を主体とした筒状紙容器に関するもので、詳しくは、バリア材を含む胴部、蓋体および底体からなる、特に内容物を長期間保存してもバリア性が維持できる高バリア性を有する筒状紙容器に関するものである。
【背景技術】
【０００２】
紙層を主体とし、最内層、および最外層にヒートシール性樹脂層を設けた紙積層材料を用いた紙容器は、缶、瓶に代わる容器として使用されている。これら紙容器の内容物の保存性を高めるため、積層構成中にバリア材を配置した構成がとられている。このバリア材の代表的な材料として、アルミニウム箔が挙げられる。しかし、積層構成中にアルミニウム箔が含まれると、使用後の分別処理が困難になり、またそのまま焼却処理もできないなどの課題があった。このアルミニウム箔に代わる、バリア材として、酸化珪素、酸化アルミニウム等の無機化合物蒸着層を設けた蒸着フィルムが用いられるようになっている。
【０００３】
しかしながら、上記のような酸化珪素、酸化アルミニウム等の無機化合物蒸着層を設けた蒸着フィルムからなるバリア材を配置した構成の紙容器は、内容物保存のための一定のバリア性を有するものであるが、内容物を長期間保存する用途の紙容器としてはバリア性が不十分であった。内容物を長期間保存してもバリア性が維持できる高バリア性を有し、強度の点でも優れる実用性の高い高機能性液体紙容器の開発が望まれていた。
【発明の開示】
【発明が解決しようとする課題】
【０００４】
本発明は、上記の技術的背景を考慮してなされてもので、内容物を長期間保存してもバリア性が維持できる高バリア性を有し、容器としての剛性、落下強度に優れ、使用後の廃棄処理が容易な、高機能性液体紙容器としての実用性の高い筒状紙容器を提供することを目的とする。
【課題を解決するための手段】
【０００５】
上記の目的を達成するために、すなわち、
請求項１に係る発明は、
表面にヒートシール性樹脂層を設けた紙層を基材とし、この基材の内側に、少なくともバリア材として無機化合物蒸着フィルムを配置し、該バリア材の内側にヒートシール性樹脂層を設けた積層材料を、エッジプロテクト加工を施して筒状に成形した胴部と、表面にヒートシール性樹脂層を設けた紙層を基材とし、この基材の内側に、少なくともバリア材としてバリア性高分子フィルムと無機化合物蒸着フィルムを配置し、該バリア材の内側にヒートシール性樹脂層を設けた積層材料からなる蓋体および底体とで構成されていることを特徴とする筒状紙容器である。
【０００６】
請求項２に係る発明は、
前記バリア材のバリア性高分子フィルムが、エチレン−ビニルアルコール共重合体（ＥＶＯＨ）フィルムであることを特徴とする請求項１記載の筒状紙容器である。
【０００７】
請求項３に係る発明は、
前記無機化合物が、酸化アルミニウム、酸化珪素、酸化錫、酸化マグネシウム、あるいはそれらの混合物であることを特徴とする請求項１または２記載の筒状紙容器である。
【０００８】
請求項４に係る発明は、
前記バリア材の無機化合物蒸着フィルムの蒸着面に水性被覆層を形成したことを特徴とする請求項１〜３のいずれか１項に記載の筒状紙容器である。
【０００９】
請求項５に係る発明は、
前記水性被覆層が、水溶性高分子と金属アルコキシド、あるいはその加水分解物を含む被覆層からなることを特徴とする請求項４記載の筒状紙容器である。
【００１０】
請求項６に係る発明は、
前記水性被覆層が、水溶性高分子と塩化錫を含む被覆剤からなる請求項４記載の筒状紙容器である。
【００１１】
請求項７に係る発明は、
前記バリア性高分子フィルムと無機化合物蒸着フィルムを配置してなるバリア材が、無機化合物蒸着フィルムの蒸着面とバリア性高分子フィルムが向き合うように配置し、かつ、容器としたとき前記無機化合物蒸着フィルム側が容器内側に、前記バリア性高分子フィルム側が容器外側に配置されていることを特徴とする請求項１〜６のいずれか１項に記載の筒状紙容器である。
【００１２】
請求項８に係る発明は、
前記エッジプロテクト加工に使用されるエッジプロテクトテープが、少なくとも前記バリア材としてバリア性高分子フィルムと無機化合物蒸着フィルムを配置し、基材の表裏にヒートシール性樹脂層を設け、前記無機化合物蒸着フィルムの蒸着面と前記バリア性高分子フィルムが向き合うように配置し、該無機化合物蒸着フィルム側が内容物に接する側に配置されていることを特徴とする請求項１〜７のいずれか１項に記載の筒状紙容器である。
【００１３】
＜作用＞
本発明の筒状紙容器を構成する胴部に使用する基材の内側に無機化合物蒸着層を設けた蒸着フィルムからなるバリア材、また、蓋体および底体に使用する無機化合物蒸着層を設けた蒸着フィルムとバリア性高分子フィルムからなるバリア材、または、この蒸着フィルムの無機化合物蒸着層上に水溶性高分子と金属アルコキシドもしくはその加水分解物の水性被覆層、あるいは水溶性高分子と酸化錫からなる水性被覆層を設けた、その被覆層にバリア性高分子フィルムを配置したバリア材を用いていることで、内容物を長期間保存した場合であっても酸素ガス等に対する高バリア性が維持することができる。筒状容器とした時の剛性と共に、落下強度が向上する。
【００１４】
さらに、無機化合物蒸着フィルムバリア材として、無機化合物蒸着フィルムの蒸着面（水性被覆層）とバリア性高分子フィルムが向き合うように配置し、かつ、容器としたとき無機化合物蒸着フィルム側が容器内側に、バリア性高分子フィルム側が容器外側に配置されている構成とすることで、無機化合物蒸着フィルムで水分を遮断し、エチレン−ビニルアルコール共重合体（ＥＶＯＨ）フィルム等の親水性を有するバリア性高分子フィルムの水分による劣化を防止できることから、内容物を長期間保存した場合であっても酸素ガス等に対する高バリア性が維持することができる。
【発明の効果】
【００１５】
本発明の筒状紙容器は以上のような構成であることから、内容物を長期間保存してもバリア性が維持できる高バリア性を有する、高機能性液体紙容器としての実用性の高い筒状紙容器を提供することができる。また、容器としての剛性、落下強度に優れ、自動販売機等のように一定の剛度、落下強度を有する容器として使用することが可能となった。
【００１６】
さらに、従来の紙容器の内容物の保存性を高めるため、積層構成中にアルミニウム箔からなるバリア材を配置した構成の従来の紙容器の使用後の分別処理、焼却処理等の問題が解消される。
【発明を実施するための最良の形態】
【００１７】
以下、本発明の好ましい一実施態様について図面に基づいて詳細に説明する。
【００１８】
図１は、本発明の筒状紙容器の一例を説明する説明図である。図２は、本発明の筒状紙容器の胴部に用いる積層材料の構成の一例を示す断面図である。図３は、本発明の筒状紙容器の胴部に用いる積層材料の構成の他の例を示す断面図である。図４は、本発明の筒状紙容器の蓋体および底体に用いる積層材料の構成の一例を示す断面図である。図５は、本発明の筒状紙容器の蓋体および底体に用いる積層材料の構成の他の例を示す断面図である。図６は、本発明の筒状紙容器の胴部におけるエッジプロテクト加工において用いられるエッジプロテクトテープの構成の一例を示す断面図である。図７は、本発明の筒状紙容器の胴部におけるエッジプロテクト加工を説明する説明図である。
【００１９】
図１において、本発明の筒状紙容器は、エッジプロテクト加工を施して筒状に成形した胴部１、この胴部の上下に蓋体２、および底体３を配置し、蓋体２、および底体３の端縁を折返した折返し部を、胴部１の両端をそれぞれ折曲げて、重ね合わせ、ヒートシールにより一体化した容器である。ここで、蓋体２には部に飲み口４を設け、この飲み口４を封止材料５で被覆密封している。
【００２０】
本発明の筒状紙容器とは、四角柱で四隅が角丸状、または円筒状のものを言う。
【００２１】
図２において、本発明における筒状紙容器の胴部に用いる積層材料は、１０、１５はヒートシール性樹脂層であり、１１は紙層、１２はポリエチレンテレフタレート（ＰＥＴ）等の第１のフィルム基材、１３は蒸着フィルム基材、１６は蒸着フィルム基材１３上に無機化合物蒸着層１４を形成してなる蒸着フィルムからなるバリア材である。そして、図の上側が容器としたときの容器外側、図の下側が容器としたときの容器内側となるように配置される。
【００２２】
図３は、図２において、無機化合物蒸着フィルム１６の蒸着面１４に水溶性高分子と金属アルコキシドまたはその加水分解物の水性被覆層、あるいは水溶性高分子と酸化錫からなる水性被覆層１７を設けた構成の本発明の筒状紙容器を構成する積層材料の例を示したものである。
【００２３】
さらに、図４において、本発明の筒状紙容器の蓋体および底体に用いる積層材料は、１０、１５はヒートシール性樹脂層であり、１１は紙層、１２はポリエチレンテレフタレート（ＰＥＴ）等の第１のフィルム基材、１９はポリエチレン（ＰＥ）等の第２のフィルム基材、１８はエチレン−ビニルアルコール共重合体（ＥＶＯＨ）フィルム等のバリア性高分子フィルム、１３は蒸着フィルム基材、１６は蒸着フィルム基材１３上に無機化合物蒸着層１４を形成してなる蒸着フィルムからなるバリア材である。２０はエチレン−ビニルアルコール共重合体（ＥＶＯＨ）フィルム等のバリア性高分子フィルム１８と蒸着フィルム基材１３上に無機化合物蒸着層１４を形成してなる蒸着フィルム１６とを配置してなるバリア材２０である。そして、無機化合物蒸着フィルム１６の蒸着面１４とバリア性高分子フィルム１８が向き合うように配置し、かつ、容器としたとき前記無機化合物蒸着フィルム１６側が容器内側に、前記バリア性高分子フィルム１８側が容器外側に配置される。すなわち、図の上側が容器としたときの容器外側、図の下側が容器としたときの容器内側となるように配置される。
【００２４】
さらに、図５において、本発明の筒状紙容器の蓋体および底体に用いる積層材料は、図４に示した積層材料を構成する蒸着フィルム基材１３上に無機化合物蒸着層１４を形成してなる蒸着フィルム１６の無機化合物蒸着層１４上に水溶性高分子と金属アルコキシドまたはその加水分解物の水性被覆層、あるいは水溶性高分子と酸化錫からなる水性被覆層１７を設けた構成の例を示したものである。２１はバリア性高分子フィルム１８と無機化合物蒸着層１４上に水溶性高分子と金属アルコキシドまたはその加水分解物の水性被覆層、あるいは水溶性高分子と酸化錫からなるを設けた蒸着フィルム１６とを配置してなるバリア材２０である。そして、水性被覆層１７とバリア性高分子フィルム１８が向き合うように配置し、かつ、容器としたとき前記無機化合物蒸着フィルム１６側が容器内側に、前記バリア性高分子フィルム１８側が容器外側に配置される。すなわち、図の上側が容器としたときの容器外側、図の下側が容器としたときの容器内側となるように配置される。
【００２５】
本発明の筒状紙容器の胴部１は、図７（ａ）に示すように、容器内面となる胴部積層材料の端面部分６にエッジプロテクト加工を施して筒状に成形されており、このエッジプロテクト加工に使用するエッジプロテクトテープの一例として、図６において、１０、１５はヒートシール性樹脂層であり、１２はポリエチレンテレフタレート（ＰＥＴ）等の第１のフィルム基材、１８はエチレン−ビニルアルコール共重合体（ＥＶＯＨ）フィルム等のバリア性高分子フィルム、１３は蒸着フィルム基材、１６は蒸着フィルム基材１３上に無機化合物蒸着層１４を形成してなる蒸着フィルムである。そして、エチレン−ビニルアルコール共重合体（ＥＶＯＨ）フィルム等のバリア性高分子フィルム１８と蒸着フィルム１６からなるバリア材２０である。そして、無機化合物蒸着フィルム１６の蒸着面１４とバリア性高分子フィルム１８が向き合うように配置し、かつ、無機化合物蒸着フィルム１６側が内容物に接する側に配置されている。すなわち、図の下側が容器の内容物と接する側に配置される。
【００２６】
なお、上記の第１のフィルム基材であるポリエチレンテレフタレート（ＰＥＴ）１２は、必要に応じて積層されるもので、除くこともできる。
【００２７】
上記の構成のエッジプロテクトテープを用いて、図７（ｂ）に示すように、容器胴部１に用いる積層材料１ａの内容物に接する端面１ｂを覆うようにしてエッジプロテクトテープ７を積層して設ける。
【００２８】
本発明で用いられる第１、２のフィルム基材１２，１９および蒸着フィルム基材１３は、フィルム状のものであって、通常包装材料として用いられるプラスチックフィルムが使用できる。特に限定されるものではないが、ポリエチレンテレフタレートフイルム、ポリエチレンテレフタレート系共重合ポリエステルフイルム、ポリエチレンナフタレートフイルム等のポリエステルフイルム、ナイロン６６フイルム、ナイロン６フイルム、メタキシリデンジアミン共重合ポリアミドフイルム等のポリアミドフイルム、ポリカーボネートフイルム、ポリプロピレンフイルム、ポリエチレンフイルム、エチレン−プロピレン共重合体フイルム等のポリオレフィンフイルム、ポリイミドフイルム、ポリアミドイミドフイルム、ポリビニルアルコールフイルム、エチレン−ビニルアルコール共重合体フイルム、ポリフェニレンフイルム、ポリスルフォンフイルム、ポリフェニレンスルフィッドフイルム、等が挙げられる。その中でも耐熱性、強度、蒸着適性等の点からポリエステルフイルム、ポリアミドフイルムがより好ましく使用できる。これらフイルムの厚さは特に限定されるものではないが、６μｍ〜３００μｍ程度が好ましく、可撓性からして、より好ましくは６〜２５μｍである。これらのプラスチックフイルムは、単独で使用してもよく、積層して使用してもよいものである。本発明において、珪素酸化物、アルミニウム酸化物等を蒸着形成する場合は、光線透過率は、好ましくは全光線透過率で５０％以上、より好ましくは８０％以上のものである。また、このフィルムとしてプラスチック以外に、紙または紙を含む積層材を使用することも可能である。
【００２９】
上記の第１、２のフィルム基材および蒸着フィルム基材には、例えば、帯電防止剤、紫外線吸収剤、可塑剤、滑剤、着色剤など公知の添加剤を、必要に応じて適宜添加される。
【００３０】
さらに、蒸着フィルム基材１３の蒸着を施す表面を必要に応じて、例えば、コロナ放電処理、オゾン処理、酸素ガスもしくは窒素ガス等を用いて低温プラズマ処理、グロ−放電処理、化学薬品等を用いて処理する酸化処理、その他等の前処理を任意に施すことができる。上記の表面前処理は、蒸着層形成する前に別工程で実施してもよく、また、例えば、低温プラズマ処理やグロ−放電処理等による表面処理の場合は、蒸着層を形成する前処理としてインライン処理により前処理を行うことができ、このような場合は、その製造コストを低減することができるという利点がある。上記の密着性を改善する方法として、その他、例えば、フィルム基材表面に、予め、プライマ−コ−ト剤層、アンダ−コ−ト剤層、あるいは、蒸着アンカ−コ−ト剤層等を任意に形成することもできる。上記の前処理のコ−ト剤層としては、例えば、ポリエステル系樹脂、ポリウレタン系樹脂、その他等をビヒクルの主成分とする樹脂組成物を使用することができる。また、上記において、コ−ト剤層の形成法としては、例えば、溶剤型、水性型、あるいは、エマルジョン型等のコ−ト剤を使用し、ロ−ルコ−ト法、グラビアロ−ルコ−ト法、キスコ−ト法、その他等のコ−ト法を用いてコ−トすることができる。コロナ処理、アンカーコート処理等の表面改質を行い、蒸着層の密着性を向上させることも可能である。
【００３１】
本発明における無機化合物蒸着層１４は、珪素、アルミニウム、チタン、ジルコニウム、錫、マグネシウムなどの酸化物、窒化物、弗化物の単体、あるいはそれらの複合物からなり、その中では、特に酸化アルミニウム及び酸化珪素が好ましい。
【００３２】
また、無機化合物蒸着層１４の厚さは、５〜３００ｎｍの範囲が好ましい。薄膜層の厚さは、用いられる無機化合物の種類、構成等により最適条件が異なるが、その値は適宜選択される。膜厚が５ｎｍ未満であると均一な膜が得られないことや膜厚が十分ではないことがあり、ガスバリア材としての機能を十分に果たすことができない場合がある。また膜厚が３００ｎｍを越える場合は薄膜にフレキシビリティを保持させることができず、成膜後に折り曲げ、引っ張りなどの外的要因により、薄膜に亀裂を生じるおそれがある。１０〜１５０ｎｍの範囲内であることが特に好ましい。
【００３３】
上記の無機化合物蒸着層１４を形成する方法としては、種々在り、通常の真空蒸着法により形成することができるが、その他の薄膜形成方法であるスパッタリング法やイオンプレーティング法、プラズマ気相成長法（ＣＶＤ）などを用いることもできる。但し生産性を考慮すれば、現時点では真空蒸着法が最も優れている。真空蒸着法による真空蒸着装置の加熱手段としては電子線加熱方式や抵抗加熱方式、誘導加熱方式が好ましく、薄膜と基材の密着成及び薄膜の緻密性を向上させるために、プラズマアシスト法やイオンビームアシスト法を用いることも可能である。また、蒸着膜の透明性を上げるために蒸着の際、酸素ガスなど吹き込んだりする反応蒸着を行ってもよい。
【００３４】
また、本発明の筒状紙容器の胴部に用いる積層材料として、図３に示す蒸着フィルム１６の蒸着層１４上に水性被覆層１７を設けた構成、および本発明の筒状紙容器の蓋体および底体に用いる積層材料として、図５に示すように、蒸着フィルム１６の蒸着層１４上に水性被覆層１７を設けた構成とすることで、さらにバリア性を向上させることができる。この水性被覆層１７は、水溶性高分子と、（ａ）１種以上の金属アルコキシド及びその加水分解物、または（ｂ）塩化錫の少なくとも一方を含む水溶液、あるいは水／アルコール混合溶液を主剤とするコーティング剤からなる。水溶性高分子と塩化錫を水系（水あるいは水／アルコール混合）溶媒で溶解させた溶液、あるいはこれに金属アルコキシドを直接、あるいは予め加水分解させるなどの処理を行ったものを混合した溶液を、蒸着フィルム
１６の無機化合物蒸着層１４にコーティング、加熱乾燥し、形成したものである。
【００３５】
本発明における水性被覆層１７のコーティング剤は、水溶性高分子はポリビニルアルコール、ポリビニルピロリドン、デンプン、メチルセルロース、カルボキシメチルセルロース、アルギン酸ナトリウムなどが挙げられる。特にポリビニルアルコール（ＰＶＡ）を本発明のガスバリア性積層体のコーティング剤に用いた場合にガスバリア性が最も優れる。ここでいうＰＶＡは、一般にポリ酢酸ビニルをけん化して得られるもので、酢酸基が数十％残存している、いわゆる部分けん化ＰＶＡから、酢酸基が数％しか残存していない完全けん化ＰＶＡまでを含み、特に限定されるものではない。
【００３６】
また、塩化錫は塩化第一錫（ＳｎＣｌ2）、塩化第二錫（ＳｎＣｌ4）、あるいはそれらの混合物であってもよく、無水物でも水和物でも用いることができる。
【００３７】
さらに、金属アルコキシドは、テトラエトキシシラン〔Ｓｉ（ＯＣ2Ｈ5）4〕、トリイソプロポキシアルミニウム〔Ａｌ（Ｏ−２’−Ｃ3Ｈ7）3〕などの一般式、
Ｍ（ＯＲ）ｎ
（Ｍ：Ｓｉ、Ｔｉ、Ａｉ、Ｚｒ等の金属、Ｒ：ＣＨ3、Ｃ2Ｈ5等のアルキル基）で表せるものである。中でも、テトラエトキシシラン、トリイソプロポキシアルミニウムが加水分解後、水系の溶媒中において比較的安定であるので好ましい。
【００３８】
上述した各成分を単独またはいくつかを組み合わせてコーティング剤に加えることができ、さらにコーティング剤のバリア性を損なわない範囲で、イソシアネート化合物、シランカップリング剤、あるいは分散剤、安定化剤、粘度調整剤、着色剤など公知の添加剤を加えることができる。
【００３９】
例えば、コーティング剤に加えられるイソシアネート化合物は、その分子中に２個以上のイソシアネート基（ＮＣＯ基）を有するものであり、例えばトリレンジイソシアネート（ＴＤＩ）、トリフェニルメタントリイソシアネート（ＴＴＩ）、テトラメチルキシレンジイソシアネート（ＴＭＸＤＩ）などのモノマー類と、これらの重合体、誘導体などがある。
【００４０】
コーティング剤の塗布方法には、通常用いられる、ディッピング法、ロールコーティング法、スクリーン印刷法、スプレー法など従来公知の手段が用いられる。皮膜の厚さはコーティング剤の種類によって異なるが、乾燥後の厚さが約０．０１〜１００μｍの範囲であればよいが、５０μｍ以上では、膜にクラックが生じやすくなるため、０．０１〜５０μｍとすることが望ましい。
【００４１】
本発明において用いられるバリア性高分子フィルム１８としては、例えば、ポリアクリル系樹脂、ポリメタクリル系樹脂、ポリアクリロニトリル系樹脂、ポリメタクリロニトリル系樹脂、ポリスチレン系樹脂、ポリカ−ボネ−ト系樹脂、ポリエチレンテレフタレ−ト系樹脂もしくはそのエチレン成分および／またはテレフタレ−ト成分の一部を他のジまたはたその以上の多価アルコ−ル成分またはジカルボン酸成分で共重合ないし変性した樹脂あるいはポリエチレンナフタレ−ト系樹脂等のポリエステル系樹脂、ＭＸＤナイロン（三菱瓦斯化学工業株式会社製、商品名）等のポリアミド系樹脂、エチレン−ビニルアルコ−ル共重合体、ポリビニルアルコ−ル系樹脂、その他等の樹脂を使用することができる。本発明においては、上記の樹脂の中でも、保香性を有すると共に酸素ガスあるいは水蒸気等に対するバリア性を有する樹脂を使用することが望ましく、具体的には、例えば、エチレン−ビニルアルコ−ル共重合体、ポリアミド系樹脂、ポリアクリロニトリル系樹脂、または、ポリエステル系樹脂等からなる保香性、バリア性等に富む樹脂を使用することが望ましいものである。上記において、特に、エチレン−ビニルアルコ−ル共重合体としては、
エチレン含有量は、２０〜６５モル％位、ケン化度は、９０％以上のものが好ましい。また、本発明において、上記のエチレン−ビニルアルコ−ル共重合体に、他の樹脂、例えば、プロピレン、イソブテン、４−メチル−ペンテン、ヘキセン等のα−オレフィン、イタコン酸、メタクリル酸等のカルボン酸あるいはその塩類、エステル、無水物、また、ビニルトリメトキシシラン等のシラン化合物等の重合体を含有させてもよく、この場合、エチレン−ビニルアルコ−ル共重合体のガスバリア性に影響を与えない程度の添加量であることが望ましい。
【００４２】
上記に列挙したバリア性高分子フィルムの中でも、特に、エチレン−ビニルアルコ−ル共重合体（ＥＶＯＨ）が好適に使用される。
【００４３】
次に、本発明で用いられるヒートシール樹脂層１０，１５を構成するヒートシール樹脂としては、押し出し成形が可能な熱可塑性樹脂であり、かつ、熱によって溶融し相互に融着し得るものであればよく、例えば、低密度ポリエチレン、中密度ポリエチレン、高密度ポリエチレン、直鎖状（線状）低密度ポリエチレン、ポリプロピレ、エチレン−酢酸ビニル共重合体、アイオノマ−樹脂、エチレン−アクリル酸エチル共重合体、エチレン−アクリル酸共重合体、エチレン−メタクリル酸共重合体、エチレン−プロピレン共重合体、メチルペンテンポリマ−、ポリエチレン若しくはポリプロピレン等のポリオレフィン系樹脂をアクリル酸、メタクリル酸、マレイン酸、無水マレイン酸、フマ−ル酸、イタコン酸、その他等の不飽和カルボン酸で変性した酸変性ポリオレフィン系樹脂、ポリ酢酸ビニル系樹脂、ポリエステル系樹脂、ポリスチレン系樹脂、その他等の樹脂の１種ないしそれ以上からなる樹脂を使用することができる。なお、本発明において、上記のような樹脂を使用して熱可塑性樹脂層の２層を形成する際に、同種の樹脂、あるいは、異種の樹脂を組み合わせて形成することができ、具体的には、例えば、同種のポリエチレン系樹脂を使用して形成してもよく、また、異種のポリエチレン系樹脂とエチレン−酢酸ビニル共重合体、または、ポリエチレン系樹脂とエチレン−メタクリル酸共重合体とを使用して形成することもできる。
【００４４】
上記のような樹脂の中でも、特に、線状（直鎖状）低密度ポリエチレンを使用することが好ましいものである。上記の線状低密度ポリエチレンは、粘着性を有することから破断の伝搬が少なく耐衝撃性を向上させるという利点があるものであり、また、内層は常時内容物に接触していることから、耐環境ストレスクラッキング性の劣化を防止するためにも有効なものであ
以上の構成からなるバリア材が、無機化合物蒸着フィルム１６の蒸着面１４もしくは水性被覆層１７とバリア性高分子フィルム１８が向き合うように配置して積層すると、バリア性がより一層高いものとなるので好ましい。
【００４５】
本発明の筒状紙容器の胴部１、蓋体２および底体３に用いる積層材料の積層方法としては、例えば、ラミネ−ト用接着剤によるラミネ−ト用接着剤層を介して積層するドライラミネ−ション法、あるいは、溶融押し出し接着性樹脂による溶融押し出し樹脂層を介して積層する押し出しラミネ−ション法等で行うことができる。上記において、ラミネ−ト用接着剤としては、例えば、１液、あるいは、２液型の硬化ないし非硬化タイプのビニル系、（メタ）アクリル系、ポリアミド系、ポリエステル系、ポリエ−テル系、ポリウレタン系、エポキシ系、ゴム系、その他等の溶剤型、水性型、あるいは、エマルジョン型等のラミネ−ト用接着剤を使用することができる。上記のラミネ−ト用接着剤のコ−ティング法としては、例えば、ダイレクトグラビアロ−ルコ−ト法、グラビアロ−ルコ−ト法、キスコ−ト法、リバ−スロ−ルコ−ト法、フォンテン法、トランスファ−ロ−ルコ−ト法、その他等の方法で塗布することができ、そのコ−ティング量としては、０．１〜１０ｇ／ｍ２  （乾燥状態）位、より好ましくは、１〜５ｇ／ｍ2（乾燥状態）位が望ましい。なお、本発明においては、上記のラミネ−ト用接着剤には、例えば、シランカップリング剤等
の接着促進剤を任意に添加することができる。次にまた、上記において、溶融押し出し接着性樹脂としては、前述の熱可塑性樹脂層を形成する熱可塑性樹脂を同様に使用することができる。本発明において、溶融押し出し接着性樹脂としては、特に、低密度ポリエチレン、特に、線状低密度ポリエチレン、酸変性ポリエチレンを使用することが好ましいものである。上記の溶融押し出し接着性樹脂による溶融押し出し樹脂層の膜厚としては、５〜１００μｍ位、より好ましくは、１０〜５０μｍ位が望ましい。なお、本発明において、上記の積層を行う際に、より強固な接着強度を得る必要がある場合には、必要ならば、例えば、第１のバリア性薄膜面に、アンカ−コ−ト剤等の接着改良剤等をコ−トすることもできる。上記のアンカ−コ−ト剤としては、具体的には、例えば、アルキルチタネ−ト等の有機チタン系アンカ−コ−ト剤、イソシアネ−ト系アンカ−コ−ト剤、ポリエチレンイミン系アンカ−コ−ト剤、ポリブタジエン系アンカ−コ−ト剤、その他等の水性あるいは油性等の各種のアンカ−コ−ト剤を使用することができる。本発明においては、上記のアンカ−コ−ト剤を、例えば、ロ−ルコ−ト、グラビアコ−ト、ナイフコ−ト、デップコ−ト、スプレイコ−ト、その他のコ−ティング法でコ−ティングし、溶剤、希釈剤等を乾燥して、アンカ−コ−ト剤層を形成することができる。上記のおいて、アンカ−コ−ト剤の塗布量としては、０．１〜５ｇ／ｍ2（乾燥状態）位が望ましい。
【００４６】
また、本発明の筒状紙容器を構成する容器外側となる紙層表面に、通常、印刷層を設ける。この印刷層は、包装体などとして実用的に用いるために形成されるものである。たとえば、ウレタン系、アクリル系、ニトロセルロース系、ゴム系等の従来から用いられているインキバインダー樹脂に各種顔料、体質顔料及び可塑剤、乾燥剤、安定剤等の添加剤などが添加されてなるインキにより構成される層である。この印刷により、文字、絵柄等が形成されている。形成方法としては、たとえばオフセット印刷法、グラビア印刷法、シルクスクリーン印刷法等の周知の印刷方式や、ロールコート、ナイフエッジコート、グラビアーコート等の周知の塗布方式を用いることができる。印刷層の乾燥膜厚（固形分）は０．１〜２．０μｍでよい。
【００４７】
上記の中でも、印刷は食品包装材料用インキに関する自主規制基準適合したインキを使用して、グラビア印刷方式を採用するのが好ましい。
【００４８】
以下、本発明の実施例について具体的に説明する。
【実施例１】
【００４９】
本発明の筒状紙容器を構成する胴部、蓋体、底体およびエッジプロテクト加工に使用するエッジプロテクトテープについて各々の積層材料を作成した。
【００５０】
＜胴部積層材料＞
ヒートシール樹脂層（ＰＥ20）／紙層（３２０ｇ／ｍ2）／第１の基材層（ＰＥＴ12）／（酸化アルミニウム／ＰＥＴ12）蒸着フィルム層／ヒートシール樹脂層（ＰＥ60）からなる構成の胴部積層材料を作成した。
【００５１】
なお、各層の下付き数値は基材の厚さ（μｍ）を示す。（以下同様）
＜蓋体積層材料＞
ヒートシール樹脂層（ＰＥ40）／紙層（２５０ｇ／ｍ2）／第２の基材層（ＰＥ55）／第１の基材層（ＰＥＴ12）／バリア性高分子フィルム層（ＥＶＯＨ15）／（酸化アルミニウム／ＰＥＴ12）蒸着フィルム層／ヒートシール樹脂層（ＰＥ60）からなる構成の蓋体積層材料を作成した。バリア性高分子フィルムと無機化合物蒸着フィルムを配置してなるバリア材が、無機化合物蒸着フィルムの蒸着面とバリア性高分子フィルムが向き合うように配置し、かつ、容器としたとき前記無機化合物蒸着フィルム側が容器内側に、前記バリア性高分子フィルム側が容器外側に配置される。
【００５２】
＜底体積層材料＞
ヒートシール樹脂層（ＰＥ20）／紙層（２００ｇ／ｍ2）／第２の基材層（ＰＥ35）／第１の基材層（ＰＥＴ12）／バリア性高分子フィルム層（ＥＶＯＨ15）／（酸化アルミニウム／ＰＥＴ12）蒸着フィルム層／ヒートシール樹脂層（ＰＥ60）からなる構成の底体積層材料を作成した。バリア性高分子フィルムと無機化合物蒸着フィルムを配置してなるバリア材が、無機化合物蒸着フィルムの蒸着面とバリア性高分子フィルムが向き合うように配置し、かつ、容器としたとき前記無機化合物蒸着フィルム側が容器内側に、前記バリア性高分子フィルム側が容器外側に配置される。
【００５３】
＜エッジプロテクトテープ積層材料＞
ヒートシール樹脂層（ＰＥ40）／第１の基材層（ＰＥＴ12）／（酸化アルミニウム／ＰＥＴ12）蒸着フィルム層／ヒートシール樹脂層（ＰＥ40）
上記積層材料を、エッジプロテクト加工を施して筒状に成形した胴部、この胴部の上下に方形の蓋体、および底体を配置し、蓋体、および底体の端縁を折返した折返し部を、胴部の両端をそれぞれ折曲げて、重ね合わせ、ヒートシールにより一体化した２５０ｃｃ容量の筒状紙容器を作成した。
【実施例２】
【００５４】
実施例１の蓋体、底体およびエッジプロテクトテープを構成する積層材料において、各々に設けたバリア性高分子フィルム層（ＥＶＯＨ）を除いた構成の積層材料を用いた以外は実施例１と同様にして２５０ｃｃ容量の筒状紙容器を作成した。
上記で得られた筒状紙容器の酸素透過度を下記の測定方法に基づいて酸素バリア性を評価した。その結果を表１に示す。
【００５５】
＜酸素透過度測定方法＞
酸素透過率測定装置（モダンコントロール社、ＯＸＴＲＡＮ―２／２０）を用いて、３０℃―７０％ＲＨ中の雰囲気下で測定した。
【００５６】
【表１】
2005263274.tif 000003
表１には、各々の実施例で得られた筒状紙容器の酸素透過度を記した。
【００５７】
表１より、実施例１の本発明の筒状紙容器の酸素透過度と、本発明の比較例としての実施例２で得られた従来の筒状紙容器の酸素透過度を比較してみると、本発明の筒状紙容器の酸素透過度が、０．００１〜０．００４ｃｃ／ｐａｃｋ・ｄａｙ・０．０２ＭＰａであるのに対し、従来の筒状紙容器の酸素透過度は０．００６〜０．０１０ｃｃ／ｐａｃｋ・ｄａｙ・０．０２ＭＰａであり、本発明の筒状紙容器は酸素バリア性に優れており、例えば、内容物として１００％濃度のジュースなどの容器や、内容物を長期間保存してもバリア性が維持できる高バリア性を有し、容器としての剛性、落下強度に優れ、使用後の廃棄処理が容易な、高機能性液体紙容器としての実用性の高い筒状紙容器を提供することができる。
【図面の簡単な説明】
【００５８】
【図１】本発明の筒状紙容器を示す説明図である。
【図２】本発明の筒状紙容器の胴部に用いる積層材料の構成の一例を示す断面図である。
【図３】本発明の筒状紙容器の胴部に用いる積層材料の構成の他の例を示す断面図である。
【図４】本発明の筒状紙容器の蓋体および底体に用いる積層材料の構成の一例を示す断面図である。
【図５】本発明の筒状紙容器の蓋体および底体に用いる積層材料の構成の他の例を示す断面図である。
【図６】本発明の筒状紙容器におけるエッジプロテクト加工に用いるエッジプロテクトテープの構成の一例を示す断面図である。
【図７】本発明の筒状紙容器におけるエッジプロテクト加工を説明する説明図である。
【符号の説明】
【００５９】
１・・・胴部
１ａ・・・胴部積層材料
１ｂ・・・胴部積層材料端面
２・・・蓋体
３・・・底体
４・・・飲み口蒸着層
５・・・封止材料
６・・・エッジプロテクト加工部
７・・・エッジプロテクトテープ
１０、１５・・・ヒートシール樹脂層
１１・・・紙層
１２・・・第１のフィルム基材層
１３・・・蒸着フィルム基材層
１４・・・無機化合物蒸着層
１６・・・蒸着フィルム
１７・・・水性被覆層
１８・・・バリア性高分子フィルム層
１９・・・第２のフィルム基材層
２０、２１・・・バリア材
【図１】
2005263274.tif 000004
【図２】
2005263274.tif 000005
【図３】
2005263274.tif 000006
【図４】
2005263274.tif 000007
【図５】
2005263274.tif 000008
【図６】
2005263274.tif 000009
【図７】
2005263274.tif 000010